(57)【要約】【課題】ケイ酸石灰をベース肥料としてケイ酸の溶解度（水溶性）を向上させ、土壌改良資材としての施用性の改善を図った複合肥料の提供を目的とする。【解決手段】本発明に係る複合肥料は、リン酸資材を１８〜２０重量％、シリカゲル又はケイ酸ソーダを単独あるいは合計３〜１０重量％、残部がケイ酸石灰になるように混合した肥料を、所定のバインダにて造粒して得られることを特徴とする。【選択図】  図１
2005154228.tif 000002
【特許請求の範囲】
【請求項１】
リン酸資材を１８〜２０重量％、シリカゲル又はケイ酸ソーダを単独あるいは合計３〜１０重量％、残部がケイ酸石灰になるように混合した肥料を、所定のバインダにて造粒して得られることを特徴とする粒状肥料。
【請求項２】
ケイ酸石灰が鉱滓から得られたものである請求項１記載の粒状肥料。
【請求項３】
リン酸資材が熔成リン肥又は焼成リン肥であることを特徴とする請求項１記載の粒状肥料。
【発明の詳細な説明】
【技術分野】
【０００１】
本発明は稲作向けの複合肥料に関し、特にケイ酸石灰にリン酸資材を混合しつつ、水溶性を向上させた複合肥料に係る。
【背景技術】
【０００２】
水稲はケイ酸植物といわれ、窒素吸収量の約１０倍ものケイ酸が必要とされ、その量は１００〜１２０ｋｇ／１０ａとなる。
稲作におけるケイ酸吸収効果には、倒伏しにくくなり光合成能の向上を促し、もみの収量増加につながる。
フェーン現象をはじめとする各種異常気象に対する抵抗力が向上し、米の品質向上につながる。
葉の組織等が強くなり、イモチ病をはじめとする各種病害に対する抵抗力が増強され、米の品質向上につながる等である。
【０００３】
従来、水稲に対するケイ酸の供給は高炉鉱滓として産生するケイ酸石灰の施用により行われていた。
しかし、ケイ酸石灰のみによる施用では、１５０〜２００ｋｇ／１０ａの多量が必要とされる。
これでは施用の労力が大変であり、コスト面でも高くつく。
そこで溶解度が高くて施用効率が良く、散布等の施用性の優れたケイ酸肥料が要求されていた。
【０００４】
なお、水溶性の高いケイ酸肥料としては、二酸化ケイ素を主成分とするシリカゲルが公知であり、この性質を利用した肥料が特開平１０−１１４５８８号公報、特開平１１−１５７９６７号公報等に開示されている。
しかし、シリカゲルはケイ酸石灰に比較して非常に高価であり、コスト面から多用は困難である。
また、ケイ酸石灰にリン酸鉱石を溶融したり、リン酸を化合させることで水溶性の向上を図ることも検討されている。
しかし、溶融工程や化合工程はエネルギー消費が多く、また専用設備が必要で製造コストアップの大きな要因となる。
【０００５】
【特許文献１】特開平１０−１１４５８８号公報
【特許文献２】特開平１１−１５７９６７号公報
【発明の開示】
【発明が解決しようとする課題】
【０００６】
本発明は上記背景技術における技術的課題に鑑みて、ケイ酸石灰をベース肥料としてケイ酸の溶解度（水溶性）を向上させ、土壌改良資材としての施用性の改善を図った複合肥料の提供を目的とする。
【課題を解決するための手段】
【０００７】
本発明に係る複合肥料は、リン酸資材を１８〜２０重量％、シリカゲル又はケイ酸ソーダを単独あるいは合計３〜１０重量％、残部がケイ酸石灰になるように混合した肥料を、所定のバインダにて造粒して得られることを特徴とする。
【０００８】
比較的安価なケイ酸資材である高炉鉱滓として出るケイ酸石灰にリン酸資材を混合することで、ある程度ケイ酸石灰の可溶性及び水溶性が向上するが、シリカゲルを３〜１０重量％混合すると非常に水溶性が向上する。
また、シリカゲルの替わりにケイ酸ソーダ（水ガラス）を用いてもシリカゲルと混合して用いてもよい。
なお、ここで可溶性とは０．５Ｍの塩酸水で溶解するものをいい、水溶性とは水に溶解するものをいい、今日では水溶性ケイ酸の量が重要視されている。
【０００９】
混合するリン酸資材としては、リン酸質肥料であれば特に限定されず、熔成リン肥、焼成リン肥、過リン酸石灰、重過リン酸石灰、苦土過リン酸、苦土重焼リン等が挙げられるが、混合造粒性の観点からは熔成リン肥、焼成リン肥が好ましい。
【００１０】
なお、稲作用の肥料としてケイ酸石灰、リン肥料、シリカゲル、それぞれは公知である。
しかし、本発明の特徴は３〜１０重量％の比較的少ない配合比のシリカゲル又はケイ酸ソーダの添加で、リン酸資材を１８〜２０重量％配合することで水溶性ケイ酸が向上し、かつ、造粒が可能になった点にある。
ここで、上記配合比率は造粒のためのバインダーを加える前の値であり、造粒後の肥料製品に対する成分量（％）はバインダーの使用量により若干変化する。
【発明の効果】
【００１１】
本発明においては、高炉鉱滓として得られるケイ酸石灰を基材として１８〜２０重量％のリン酸資材及び、シリカゲル又はケイ酸ソーダ（水ガラス）を単独又は合計して３〜１０重量％混合し、これにバインダーを加えて造粒したことにより水溶性ケイ酸量が多くなる。
実験内容の詳細は後述するが、溶出試験において本発明における複合肥料は、ケイ酸石灰のみのものに比較して約１０倍以上の溶解性を示した。
この理由は、ケイ酸石灰は水の中でケイ素と石灰に分かれて溶解する。
その溶解の仕方は、石灰に対するケイ酸量として一定の割合で溶解してくる。
即ち、石灰分の溶解が多すぎるとケイ酸の溶出が抑制され、石灰分の溶出が抑制されるとケイ酸分の溶出が高まる。
そこで、石灰分の溶出を抑制する方法として、燐酸を添加すれば石灰が燐酸と化合し、燐酸石灰として溶解度の低い化合物となり、石灰濃度が低下し、ケイ酸溶出が助長されると考えられる。
【００１２】
本発明による複合肥料は、従来のケイ酸石灰肥料よりも水稲へのケイ酸吸収率が高くなり、その分施用量が少なくて済むので労力の軽減及びコストの低減に役立つ。
また、土づくり肥料として必要なケイ酸、石灰、リン酸、苦土を含んだ総合肥料となる。
これにより、米の品質向上、収穫量向上が期待される。
【発明を実施するための最良の形態】
【００１３】
本発明に係る複合肥料の製造例について以下説明する。
高炉鉱滓として得られるケイ酸石灰８，４００ｋｇ（７６．７％）と砂状熔成リン２，０００ｋｇ（１８．３％）を原料ホッパーに投入し、ドライヤーで乾燥し、ボールミルで粉砕した。
これに粉砕機で粉砕したシリカゲル５４８ｋｇ（５．０％）を混合した。
これにバインダー２，４００ｋｇ（７．１％）、リグエキス１，６００ｋｇ、水１，９００リットルを撹拌混合し、ペレタイザーで一粒造粒した。
このようにして、熔成リンの他に重焼リンを用いたもの、及びシリカゲルの配合割合を変えて各種配合肥料を一粒造粒して得られたもののケイ酸溶出試験結果を図１の表に示す。
ここで、溶出ケイ酸は次のように測定した。
水田の土壌（生土）４０ｇにケイ酸石灰等の資材１ｇ添加し、これに蒸留水１００ｃｃを入れ湛水状態とし、常温器（４０℃）の中に入れ、１週間保温し、資材から溶出するケイ酸の濃度分析結果から計算して資材１００ｇ当たりの溶出量を求める。
【００１４】
この表から明らかなように、ケイ酸石灰のみのものに比較してシリカゲルを混合したものは、水溶性が高く溶出ケイ酸量で比較すると、シリカゲル５％添加のもので約１０倍以上高くなっている。
なお、シリカゲルの混合割合を高くすると、それだけケイ酸の水溶性が高くなるが、造粒性が悪くなり、直径約１．５〜３．０ｍｍの一粒造粒するにはシリカゲルの割合が１０％以下が良いことも明らかになった。
【図面の簡単な説明】
【００１５】
【図１】各種配合肥料のケイ酸溶出試験結果を示す。
【図１】
2005154228.tif 000003